(57)【要約】【課題】シロアリに対し高い防除効果を有し、また人体などの生体に対する毒性が少なく、しかも長期に亘って高い防蟻効果を保持し、更に生活環境に対する安全性を保持したシロアリ防除作用を有すると共に、殺蟻効果が短期間内に有効に達せられるシロアリ防除剤を提供する。【解決手段】ホウ素およびアルカリ土類金属複酸化物の化学組成式ａＭＯ・ｂＢ２Ｏ３(Ｍ：アルカリ土類金属、ａ／ｂ：０．５〜３の数値)で表わされる物質より成り、且つ抗菌・抗カビ効果を有する物質をシロアリ防除剤とする。【選択図】なし【特許請求の範囲】
【請求項１】
ホウ素およびアルカリ土類金属複酸化物の化学組成式ａＭＯ・ｂＢ２Ｏ３(Ｍ：アルカリ土類金属、ａ／ｂ：０．５〜３の数値)で表わされる物質より成ることを特徴とする抗菌・抗カビ効果を有するシロアリ防除剤。
【請求項２】
ホウ素およびアルカリ土類金属複酸化物の化学組成式ａＭＯ・ｂＢ２Ｏ３(Ｍ：アルカリ土類金属、ａ／ｂ：０．５〜３の数値)で表わされる物質が、Ｍ＝Ｃａ、ａ＝１、ｂ＝２のＣａＯ・２Ｂ２Ｏ３で表わされる物質である請求請１記載の抗菌・抗カビ効果を有するシロアリ防除剤。
【請求項３】
ホウ素およびアルカリ土類金属から構成される鉱石を、酸化、中性または還元雰囲気中で焼成することにより生成された物質より成ることを特徴とする抗菌・抗カビ効果を有するシロアリ防除剤。
【請求項４】
ホウ素およびアルカリ土類金属から構成される鉱石が、コレマナイトであり、且つ該コレマナイトを３５０℃以上で空気または二酸化炭素雰囲気中で焼成することにより生成された物質である請求項３記載の抗菌・抗カビ効果を有するシロアリ防除剤。
【請求項５】
ホウ素塩とアルカリ土類塩、またはそれらを主成分とする物質を混合して加熱することにより生成された物質より成ることを特徴とする抗菌・抗カビ効果を有するシロアリ防除剤。
【請求項６】
ホウ素塩とアルカリ土類塩を主成分とする物質が、ホウ酸と炭酸カルシウムであり、且つ前記ホウ酸と炭酸カルシウムを混合して、３５０℃以上で加熱することにより生成された物質である請求項５記載の抗菌・抗カビ効果を有するシロアリ防除剤。
【請求項７】
珪砂を増量材として併用したことを特徴とする請求項１〜６のいずれかに記載の抗菌・抗カビ効果を有するシロアリ防除剤。
【発明の詳細な説明】
【技術分野】
【０００１】
本発明は、特に抗菌・抗カビ効果を有する焼成コレマナイトを用いたシロアリ防除剤に係り、抗菌・抗カビ効果の外に、シロアリに対し高い防除効果を有し、また人体などの生体に対する毒性が少なく、しかも長期に亘って高い防蟻効果を保持し、更に生活環境に対する安全性を保持したシロアリ防除作用を有すると共に、殺蟻効果が短期間内に有効に達せられるシロアリ防除剤を提供しようとするものである。
【背景技術】
【０００２】
シロアリが人類の生活環境に対し害をなすことは明らかであり、シロアリを防除することについては従来から種々に検討が重ねられてきたが、今日においても必ずしも安定、且つ的確な手法が確立されるに至っていない。すなわち、シロアリ防除剤としては、有機リン酸系のものや、ビレスロイド系や有機塩素系のものがよく採用されており、家屋その他の建築物における床下のシロアリの進出、ないし通過する可能性の高い個所に散布し、あるいは噴霧または分散することが一般的であって、そのための機器、手法や部材その他については各種の提案が重ねられている。しかしながら、これら有機系薬剤はシックハウスの原因物質の１つとして大きな問題となっている。
【０００３】
従来、コレマナイトを用いるシロアリ防除剤として特開平２０００−２６２１８号公報に開示されたものが公知である。また、コレマナイト粒子を焼成することにより抗菌・抗カビ効果を有することは、特開２００２−２０２１０号公報に開示されて公知である。
【特許文献１】特開平２０００−２６２１８号公報
【特許文献２】特開２００２−２０２１０号公報
【０００４】
前記特許文献１で開示されたものは、水に対し難溶性を有するホウ素含有鉱物コレマナイトを用いることにより、シロアリなどの防除に関して、成分が溶出し難いことから、土壌中にも溶出し難く、長期の防除効果を期待することができる。更に、コレマナイトは揮発もしないことから、シックハウスの問題も起こり難く、施工上の安全性も確保できる。しかしながら、抗菌・抗カビ効果も持たないことから、木材の不朽菌に対しては、効果が期待できない。
【０００５】
前記特許文献２で開示された主眼は、ホウ素およびアルカリ土類金属複酸化物の化学組成式ａＭＯ・ｂＢ２Ｏ３(Ｍ：アルカリ土類金属、ａ／ｂ：０．５〜３の数値)で表わされる物質、または、ホウ素およびアルカリ土類金属から構成される鉱石を酸化、中性または還元雰囲気中で焼成することにより生成された物質、あるいは、ホウ素塩とアルカリ土類塩、またはそれらを主成分とする物質を混合して加熱することにより生成された物質（以下、前記３つの物質を「抗菌・抗カビ物質」と略称する）が抗菌・抗カビ効果を有しているということであるが、前記各物質がシロアリ防除剤として機能することについては、これまで全く検討されていなかった。
【発明の開示】
【発明が解決しようとする課題】
【０００６】
本発明は、抗菌・抗カビ効果を有するものとして公知となっている前記抗菌・抗カビ物質をシロアリの防除剤として用いることにより、木材をシロアリから防除するだけではなく、木材の腐朽菌に対しても有効なことから、木材腐朽防除の付加価値を有し、しかも効果の長期持続性を得しめ、然もシックハウスや施工上の安全性を確保することができるシロアリ防除剤を提供しようとする点にある。
【課題を解決するための手段】
【０００７】
本発明は、前記抗菌・抗カビ効果を有する抗菌・抗カビ物質を、シロアリ防除剤とすることを最も主要な特徴とする。
【発明の効果】
【０００８】
本発明のシロアリ防除剤は、抗菌・抗カビ効果を有する外に、シロアリの防除に関し、高い殺蟻効果を短期間内に発揮せしめると共に、人体に対する安全性が高く、しかも防除効果を長期に亘って維持せしめ、更にはその製造調整が簡易であるなどの効果を有する。
【発明を実施するための最良の形態】
【０００９】
抗菌・抗カビ効果を有する前記抗菌・抗カビ物質を、シロアリ防除剤とすることにより、人体に害を与えることなく殺蟻効果を発揮した。
【実施例１】
【００１０】
本発明の実施例につき詳細に説明する。本発明者は、前記特許文献２で開示されているように、抗菌・抗カビ物質が抗菌および抗カビ効果を有することを立証し、抗菌および抗カビ剤並びにその製造方法を発明した。そして更に、本発明者は、前記抗菌・抗カビ効果を有する抗菌・抗カビ物質が、シロアリに対する殺蟻性においても有用であることを確認し、本発明をなしたものである。
【００１１】
すなわち、前記抗菌・抗カビ物質中、特にホウ素系天然鉱物であるコレマナイトＣａ２Ｂ６Ｏ１１・５Ｈ２Ｏについて仔細に検討したところ、５０μｍ〜３μｍ程度のコレマナイト素材を３５０℃以上、好ましくは５００℃で空気または二酸化炭素雰囲気中で１時間焼成することにより、（１）式に示すような反応式となり、ＣａＯ・２Ｂ２Ｏ３が生成される。
【００１２】
【化１】
2005053839.tif 000002
【００１３】
そこで、焼成して得られたコレマナイト焼成品と、焼成処理のなされない比較品とを準備し、これらのコレマナイト焼成品と比較品について、それぞれ日本木材保存協会第１３号の室内試験に準じた試験を行った結果を示すと、表１の通りであった。
【００１４】
【表１】
2005053839.tif 000003
【００１５】
すなわち、コレマナイト焼成品は、比較品（未焼成）に比しいずれも４分の１以下の短期間内に全部のシロアリが死滅することが確認され、有効な殺蟻性を有することが確認された。
【００１６】
すなわち、前記コレマナイト焼成品は、従来採用されている有機リン酸系や、ビレスロイド系、あるいは有機塩素系のものにおけるような揮発成分が、作業者や居住者に与えるような悪影響を実質的有効に回避せしめることができる。
【００１７】
前記表１においては、コレマナイト焼成品のみしか試験を行っていないが、該コレマナイト焼成品以外のホウ素およびアルカリ土類金属複酸化物の化学組成式ａＭＯ・ｂＢ２Ｏ３(Ｍ：アルカリ土類金属、ａ／ｂ：０．５〜３の数値)で表わされる物質、または、ホウ素およびアルカリ土類金属から構成される鉱石を酸化、中性または還元雰囲気中で焼成することにより生成された物質、あるいは、ホウ素塩とアルカリ土類塩、またはそれらを主成分とする物質を混合して加熱することにより生成された物質も焼成コレマナイトと同様、抗菌・抗カビ効果を有すると共に、焼成コレマナイトと同様、ホウ素およびアルカリ土類金属であるので、殺蟻性を有していることが類推できる。
【００１８】
そして、本発明によるシロアリ防除剤は、粉体または粒材とすることにより、床下などにおける撒布を容易化し、所要の位置に対し、的確に撒布、展開せしめ、安定した防虫工法を実現せしめることができると共に、抗菌・抗カビ効果を有しているので、柱・床材等の菌・カビの発生をも合わせ阻止することができるのである。
【００１９】
更に、本発明によるシロアリ防除剤を塗料に混入し、木材などに塗布すること、あるいは微粉砕した前記防除剤を溶液に分散させ、木材などに含浸させることにより、木材等をシロアリおよび木材腐朽から防除することができる。
【００２０】
なお、珪砂を増量材として併用することによって施工性を良好とし、有効、且つ適切な撒布状態を的確に形成せしめる。前記珪砂を増量材として使用した実験結果は表１に記載されており、珪砂の量が少ないほど殺蟻性を有している。